ВОЛОКНООБРАЗУЮЩИЙ СОПОЛИМЕР АКРИЛОНИТРИЛА И СПОСОБ ЕГО ПОЛУЧЕНИЯ

1. Способ получения волокнообразующего полимера или сополимера акрилонитрила, включающий радиационную полимеризацию акрилонитрила или сополимеризацию акрилонитрила с сомономерами, выбранными из групп эфиров на основе акриловой и метакриловой кислоты, ненасыщенных карбоновых кислот, с долей сомономеров не более 20% в сополимере, отличающийся тем, что полимеризацию проводят в водно-дисперсионной среде, которая содержит катионоактивный или анионоактивный эмульгатор.
2. Способ по п.1, отличающийся тем, что в качестве сомономеров используют по крайне мере одно или более соединений, выбранных из ряда: акриловой, метакриловой, итаконовой кислоты, метилакрилата, метилметакрилата, бутилакрилата, винилацетата.
3. Способ по п.1, отличающийся тем, что полимеризацию проводят при соотношении мономерной и водной фазы в эмульсии от 5 к 95 до 20 к 80, при температуре от 5 до 60°С, при мощности дозы облучения от 0,02 до 0,2 Гр/с до степени конверсии мономеров от 80 до 95%.
4. Способ по п.1 или 2, или 3, отличающийся тем, что молекулярная масса сополимера регулируется соотношением мономерной и водной фазы и/или изменением мощности дозы радиационного излучения.
5. Волокнообразующий полимер или сополимер акрилонитрила с сомономерами, выбранными из групп эфиров на основе акриловой и метакриловой кислоты, ненасыщенных карбоновых кислот, с долей сомономеров не более 20% в сополимере, отличающийся тем, что полимер представляет собой латекс с диаметром латексных частиц от 80 до 110 нм или агрегативно устойчивую дисперсию со степенью конверсии мономеров не менее 90%.